(57)【特許請求の範囲】
【請求項１】
導電性カーボン担体に粒子間隔を制御した粒径０．１〜２．０ｎｍの金属微粒子を生成させる第一担持工程と、該金属微粒子を核として、少なくともルテニウムを含む触媒金属を、ルテニウム化合物を含む金属化合物を還元剤により還元して成長させる第二担持工程を含む燃料電池用電極触媒の製造方法であって、
上記第二担持工程において、ルテニウム化合物として、下記式（Ａ）
Ｍ2ＲｕＸ6  …（Ａ）
（式中、ＭはＨ，Ｌｉ，Ｎａ，Ｋ及びＮＨ4から選ばれる１種又は２種以上、ＸはＣｌ，Ｂｒ，Ｉ及びＮＯ3から選ばれる１種又は２種以上である。）
で示されるルテニウム化合物を用い、還元剤として２−プロパノールを用いることを特徴とする燃料電池用電極触媒の製造方法。
【請求項２】
上記ルテニウム化合物が、Ｈ2ＲｕＣｌ6であることを特徴とする請求項１記載の燃料電池用電極触媒の製造方法。
【請求項３】
第二担持工程の還元温度が６０〜８０℃であることを特徴とする請求項１又は２記載の燃料電池用電極触媒の製造方法。
【請求項４】
第二担持工程で成長させる金属が更に白金を含むことを特徴とする請求項１乃至３のいずれか１項記載の燃料電池用電極触媒の製造方法。
【発明の詳細な説明】
【技術分野】
【０００１】
本発明は、燃料電池、特にダイレクトメタノール型燃料電池用の電極触媒の製造方法に関する。
【背景技術】
【０００２】
携帯電話では、電池の高容量化が望まれているが、二次電池の高容量化は困難である。そのためメタノール燃料を用いたダイレクトメタノール型燃料電池（ＤＭＦＣ）が注目されている。
【０００３】
ＤＭＦＣは液体燃料を水素等に改質することなくそのまま利用できるため、コンパクト化が可能等の長所があり、現在実用化に向けて鋭意研究されている。しかし、電解質膜のメタノール透過性が大きいこと、及びアノード触媒のメタノール酸化活性が低いことが実用化に向けて課題となっている。
【０００４】
アノード触媒には主にＰｔＲｕ系触媒が使用されているが、メタノール酸化活性が低いことから、使用されるＰｔＲｕ触媒の量は多く、一般に３〜１０ｍｇ／ｃｍ2程度用いられている。ＰｔＲｕ触媒の量が多くなると、触媒の層の厚さがかなり厚くなり、燃料であるメタノールの拡散性をよくするため、一般にはＰｔＲｕ  ｂｌａｃｋ触媒が用いられている。しかし、ＰｔＲｕ  ｂｌａｃｋ触媒は、粒子サイズが５ｎｍ以上あるため、触媒質量あたりのメタノール酸化活性は低く、触媒反応に寄与しないＰｔＲｕの割合が高い。そのため、小さいＰｔＲｕ粒子を分散性よく導電性カーボン担体に担持した触媒を用いることが好ましい。更に、触媒の層厚をできるだけ薄くするために、カーボン上に担持するＰｔＲｕ粒子の量をできるだけ多くすることが望まれる。
【０００５】
例えば、高担持・高分散のＰｔＲｕ担持触媒等の触媒を得る手段として、担体カーボン上にＰｔ等の金属核を形成後、該金属核上にＰｔＲｕ等を成長させる方法により、平均粒径４ｎｍ以下のＰｔＲｕ粒子等の粒子を、カーボン上に５０質量％以上の担持率でも分散性よく担持した触媒を得ることができることが報告されている（特許文献１：特開２００７−１３４２９５号公報）。この２段担持法により、市販触媒、例えば、ＴＥＣ６１Ｅ５４（田中貴金属工業（株）製）に比べ、メタノール酸化活性が約２．５倍の触媒を得ることができる。しかし、実用化に対しては、更なるメタノール酸化活性の向上が望まれる。
【０００６】
メタノール酸化活性の向上には、触媒粒子の微粒子化の他に、単位表面積あたりの触媒活性を高めることが考えられる。例えば、ＰｔＲｕの他にＲｈやＩｒなどの第三金属を加える（非特許文献１：川口他、触媒  ４６（６）、４１７−４１９、２００４）など組成の検討がなされているが、検討された触媒の担持率は３０質量％と低く、実用的な担持率、例えば５０質量％以上においての触媒活性はわかっていない。表面積の増大、及び単位表面積あたりの活性向上の両者、又はどちらか一方によってでもよいが、できるだけ担持率の高い触媒において、更なるメタノール酸化活性の向上が望まれる。
【０００７】
【特許文献１】特開２００７−１３４２９５号公報
【非特許文献１】川口他、触媒、４６（６）、４１７−４１９、２００４
【発明の開示】
【発明が解決しようとする課題】
【０００８】
本発明は、上記事情に鑑みなされたもので、高担持率においてもメタノール酸化活性が高く、特にダイレクトメタノール型燃料電池用として有効な燃料電池用電極触媒の製造方法を提供することを目的とする。
【課題を解決するための手段】
【０００９】
本発明者は、上記目的を達成するため鋭意検討を行った結果、担体カーボン上に金属核（金属単体又は合金からなる核）を形成後、この金属核上に更に金属（金属単体又は合金）を成長させる方法（２段担持法）において、担体カーボン上に金属核を形成後、ＰｔＲｕ等の少なくともルテニウムを含む触媒金属を成長させる際、使用するＲｕ原料として、下記式（Ａ）
Ｍ2ＲｕＸ6  …（Ａ）
（式中、ＭはＨ，Ｌｉ，Ｎａ，Ｋ及びＮＨ4から選ばれる１種又は２種以上、ＸはＣｌ，Ｂｒ，Ｉ及びＮＯ3から選ばれる１種又は２種以上である。）
で示されるＲｕの価数が４価であるルテニウム化合物を用い、これを還元剤として２−プロパノールを用いて還元して成長させると、他のＲｕ原料や他の還元剤を使用したときに比べ、触媒金属質量あたりのメタノール酸化活性が、特に０．４〜０．６Ｖ  ｖｓ  ＲＨＥの電位において向上することを見出した。特に、２−プロパノールを還元剤に用いた場合には、他の還元剤を用いたときに比べ６０℃といった低い温度でも特異的にＰｔＲｕ等の触媒金属の成長が起こり、５０質量％以上、特に６０質量％以上の高担持率においても、活性表面積が高く、メタノール酸化活性が向上することを見出し、本発明をなすに至ったものである。
【００１０】
従って、本発明は、下記の燃料電池用電極触媒の製造方法を提供する。
［１］導電性カーボン担体に粒子間隔を制御した粒径０．１〜２．０ｎｍの金属微粒子を生成させる第一担持工程と、該金属微粒子を核として、少なくともルテニウムを含む触媒金属を、ルテニウム化合物を含む金属化合物を還元剤により還元して成長させる第二担持工程を含む燃料電池用電極触媒の製造方法であって、
上記第二担持工程において、ルテニウム化合物として、下記式（Ａ）
Ｍ2ＲｕＸ6  …（Ａ）
（式中、ＭはＨ，Ｌｉ，Ｎａ，Ｋ及びＮＨ4から選ばれる１種又は２種以上、ＸはＣｌ，Ｂｒ，Ｉ及びＮＯ3から選ばれる１種又は２種以上である。）
で示されるルテニウム化合物を用い、還元剤として２−プロパノールを用いることを特徴とする燃料電池用電極触媒の製造方法。
［２］上記ルテニウム化合物が、Ｈ2ＲｕＣｌ6であることを特徴とする［１］記載の燃料電池用電極触媒の製造方法。
［３］第二担持工程の還元温度が６０〜８０℃であることを特徴とする［１］又は［２］記載の燃料電池用電極触媒の製造方法。
［４］第二担持工程で成長させる金属が更に白金を含むことを特徴とする［１］乃至［３］のいずれかに記載の燃料電池用電極触媒の製造方法。
【発明の効果】
【００１１】
本発明によれば、触媒質量あたりのメタノール酸化活性が高い燃料電池用電極触媒を、高い担持率の燃料電池用電極触媒として得ることができる。
【発明を実施するための最良の形態】
【００１２】
本発明の燃料電池用電極触媒の製造方法の２段担持法は、
ｉ．導電性カーボン担体に粒子間隔を制御した粒径０．１〜２．０ｎｍの金属微粒子を生成させる第一担持工程と、
ｉｉ．該金属微粒子を核として、少なくともルテニウムを含む触媒金属を、ルテニウム化合物を含む金属化合物を還元剤により還元して成長させる第二担持工程と
を備えたものである。
【００１３】
ここで、第一担持工程で用いられる導電性カーボン担体としては、アセチレンブラック、ファーネスブラック、チャネルブラック、活性炭、黒鉛、カーボンナノチューブ、カーボンナノファイバー、カーボンナノコイル、メソポーラスカーボン等が使用できる。この場合、この導電性カーボン担体の平均一次粒径は１０〜２００ｎｍ、特に１０〜５０ｎｍが好ましい。平均粒径が上記範囲より小さいと、カーボンを均一に分散させて平均粒径１．５ｎｍ以下の金属微粒子を担持することが困難な場合が生じ、平均一次粒径が上記範囲より大きいと、単位体積あたりの金属量が減少するため、燃料電池作製時、所定の触媒量を載せるためには、触媒層が厚くなり、燃料が供給されにくくなるおそれがある。なお、本発明において、この平均一次粒径等の粒径は、例えば、透過電子顕微鏡写真で２００万倍の像を観察して測定することができ、平均値は、例えば約３００個の粒径を測定した場合の平均値として求めることができる。
【００１４】
また、上記カーボン担体に担持させる金属としては、Ｐｔ、Ａｕ、Ａｇ、Ｉｒ、Ｏｓ、Ｐｄ、Ｒｈ、Ｒｕ、Ｃｕ、Ｎｉ、Ｃｏ、Ｆｅ、Ｍｎ、Ｃｒ、Ｖ、Ｔｉ、Ｍｏ、Ｗ、Ｔａ、Ｂｉ、Ｓｎ等が挙げられる。特に同じ質量を担持したときの活性表面積の高さから、Ｐｔ又はＲｕが好ましい。これら金属を上記カーボン担体上に粒子間隔を制御した平均粒径０．１〜２．０ｎｍの微粒子として生成、担持させる。ここで、「粒子間隔を制御する」とは、微粒子を凝集することなくカーボン表面上に均一に分散させるということを意味し、また、このように粒子間隔を制御する方法としては、３０質量％未満の担持率、好ましくは１５質量％以下の担持率で、液相中カーボン存在下で金属原料を還元する、３０質量％未満の担持率、好ましくは１５質量％以下の担持率で金属原料をカーボンに含浸させ気相中で還元する、又は３０質量％未満の担持率、好ましくは１５質量％以下の担持率で金属コロイドをカーボン上に担持する等の方法が採用し得る。
【００１５】
また、上述したように、第一担持工程における金属微粒子による核形成は、粒径２．０ｎｍ以下、好ましくは１．５ｍｍ以下とする。２．０ｎｍより大きくなると、最終的に得られる触媒粒子の粒径が大きく、かつ凝集し易くなり、高分散な触媒は得られない。また、２．０ｎｍ以下に形成すると、担体との結合が強く、カーボン上に均一に分散し易い。
【００１６】
この第一担持工程における金属微粒子の生成、担持方法としては、特に白金微粒子を液相中カーボン存在下で生成、担持させる場合は、カーボン担体を０．０１〜２質量％、特に０．１〜１質量％の割合で水に分散させた水分散液に、塩化白金酸塩、塩化白金（ＩＩ）、塩化白金（ＩＶ）、ジニトロジアミン白金（ＩＩ）、ビスアセチルアセトナト白金、ジクロロテトラミン白金、テトラミン硫酸白金、塩化白金（ＩＩ）アンモニウム、塩化白金（ＩＶ）アンモニウム、ジクロロジアミン白金等の白金化合物とエチレングリコール、エタノール、メタノール、１−プロパノール、２−プロパノール、ブタノール等の還元剤を添加する。この場合、白金化合物量は、白金金属としてカーボン担体に対して０．１〜３０質量％、特に１〜１５質量％であることが好ましい。白金化合物量が少なすぎると、カーボン表面上の成長核が少なくなり、白金化合物量が多すぎると、粗大粒子が発生し、高担持率で分散性のよい触媒が得られないおそれが生じる。また、エチレングリコール等の還元剤の使用量は、水分散液中１〜８０質量％、特に５〜５０質量％が好ましい。また、上記水分散液のｐＨは４〜１２、特に５〜１０であることが好ましく、このためｐＨ調整剤として水酸化ナトリウム、アンモニア水、テトラヒドロキシメチルアンモニウム等を使用し、上記ｐＨ範囲内に調整することが好ましい。なお、ここでは白金微粒子を生成させる場合を例示したが、白金以外の上述した金属を生成させる場合は、金属化合物、還元剤を適宜変更して生成させることができる。
【００１７】
次いで、このようにして得られた混合液を好ましくは４０〜１２０℃、特に５０〜１００℃で好ましくは１〜１０時間、特に２〜６時間撹拌処理した後、濾過、洗浄後、好ましくは４０〜１５０℃、特に６０〜１２０℃で好ましくは３〜２４時間、特に８〜１６時間乾燥することにより金属微粒子を担持したカーボンを得ることができる。
【００１８】
ここで、還元後の金属微粒子の担持率は１〜３０質量％、特に５〜１５質量％であることが好ましい。担持率が低すぎると、カーボン表面上の成長核の数が十分でなく、担持率が高すぎると、金属微粒子のサイズが大きくなり、高担持率で分散性のよい触媒が得られない。なお、ここで担持率は、下記式（１）から求めた値である。
担持率（質量％）＝［Ａ／（Ａ＋Ｃ）］×１００  …（１）
Ａ：金属微粒子質量
Ｃ：カーボン担体質量
【００１９】
次に、上記のようにして金属微粒子をカーボン担体に担持させた後、この金属微粒子を核として同一又は他の金属（触媒金属）を成長させる。この場合、触媒金属は、Ｒｕを含む金属（Ｒｕ単体又はＲｕを含む合金）であり、特に、Ｒｕと共に、更に白金を含むものが好ましく、ＰｔＲｕを含む合金としては、ＰｔＲｕの二元系の他、ＰｔＲｕＳｎ、ＰｔＲｕＲｈ、ＰｔＲｕＰｄ、ＰｔＲｕＩｒ、ＰｔＲｕＡｕ、ＰｔＲｕＭｏ、ＰｔＲｕＷ、ＰｔＲｕＣｏ、ＰｔＲｕＮｉ、ＰｔＲｕＦｅ、ＰｔＲｕＣｒ等の三元系が挙げられるが、メタノール酸化活性の高さの点でＰｔＲｕが好ましい。
【００２０】
１段目で生成したＰｔ等の金属微粒子核上に、ＰｔＲｕ等の触媒金属を担持又は成長させることで、高担持で高分散の触媒を得ることが可能であるが、最終的に形成されるＰｔＲｕ等の触媒金属の平均粒径は４ｎｍ以下、好ましくは３ｎｍ以下、より好ましくは２．５ｎｍ以下である。なお、下限は限定されないが、通常０．１ｎｍ以上である。４ｎｍより大きいと、市販触媒ＴＥＣ６１Ｅ５４と同レベルかそれより粒径が大きくなり、金属質量あたりのメタノール酸化活性が低下する場合が生じる。
【００２１】
第二担持工程後の全金属粒子の担持率は５０質量％以上、好ましくは６０質量％以上が望ましい。担持率が５０質量％より低いと、微小な触媒金属粒子の分散は容易であるが、膜電極接合体（ＭＥＡ）作製時の触媒層が担持率の高い触媒を用いたときより厚くなる。そのためメタノール燃料の供給が律速となり、担持率の高い触媒を使用したときに比べて出力は小さくなる場合が生じる。なお、担持率の上限は特に限定されるものではないが通常９０質量％以下、特に７５質量％以下が好ましい。なお、ここでの担持率は、下記式（２）から求められる。
担持率（質量％）＝［（Ａ＋Ｂ）／（Ａ＋Ｂ＋Ｃ）］×１００  …（２）
Ａ：金属核質量
Ｂ：触媒金属（例えばＰｔＲｕ）質量
Ｃ：カーボン担体質量
【００２２】
ここで、上記金属微粒子核に金属触媒を成長させる方法としては、例えばＰｔＲｕを成長させる場合であれば、白金原料として塩化白金酸、塩化白金（ＩＩ）、塩化白金（ＩＶ）、ジニトロジアミン白金（ＩＩ）、ビスアセチルアセトナト白金、ジクロロテトラミン白金、テトラミン硫酸白金、塩化白金（ＩＩ）アンモニウム、塩化白金（ＩＶ）アンモニウム、ジクロロジアミン白金等の白金化合物を単独で又は複数種使用することができる。
【００２３】
一方、ルテニウム原料として、本発明では、下記式（Ａ）
Ｍ2ＲｕＸ6  …（Ａ）
（式中、ＭはＨ，Ｌｉ，Ｎａ，Ｋ及びＮＨ4から選ばれる１種又は２種以上、ＸはＣｌ，Ｂｒ，Ｉ及びＮＯ3から選ばれる１種又は２種以上である。）
で示されるルテニウムの価数が４価であるルテニウム化合物を使用する。
【００２４】
このルテニウム化合物として具体的には、ルテニウムの価数が４価である塩化ルテニウム酸（Ｈ2ＲｕＣｌ6）、塩化ルテニウム酸リチウム（Ｌｉ2ＲｕＣｌ6）、塩化ルテニウム酸ナトリウム（Ｎａ2ＲｕＣｌ6）、塩化ルテニウム酸カリウム（Ｋ2ＲｕＣｌ6）、塩化ルテニウム酸アンモニウム（（ＮＨ4）2ＲｕＣｌ6）等の塩化ルテニウム酸又はその塩などのルテニウム化合物を単独で又は複数種使用することができる。最終的に得られる触媒のメタノール酸化活性の高さからは、Ｈ2ＲｕＣｌ6を用いることが好ましい。
【００２５】
これらの白金及びルテニウム化合物を還元剤である２−プロパノールを含む溶液（好ましくは水溶液）に溶解し、次いで金属微粒子核を担持したカーボン担体を投入し、ＰｔＲｕを成長させる。白金及びルテニウム化合物の使用量は、担持量に合わせて設定すればよい。一方、溶液中の白金及びルテニウム化合物の濃度は、触媒金属換算で０．０１〜１０質量％、特に０．１〜５質量％とすることが好ましい。また、還元剤の濃度は、１〜８０質量％、特に５〜６０質量％とすることが好ましい。
【００２６】
還元の温度は４０℃以上、特に５０℃以上、とりわけ６０℃以上で、８０℃以下、特に７０℃以下の温度で行うことが好ましい。４０℃未満であると反応は十分進行しない。４０℃以上の温度で反応は進行するが、反応温度の増加に伴いＰｔＲｕ粒子の粗大化や凝集が生じるため、上限温度は８０℃以下とすることが好ましい。反応時間は１〜１６時間、特に２〜８時間とすればよい。
【００２７】
還元剤として２−プロパノールの他のアルコール類、例えばメタノールや１−プロパノールや２−ブタノールを用いた場合には、６０℃では、ＰｔＲｕ等の触媒金属の成長が不十分で、高い担持率の触媒とならず、これよりも更に高温、例えば８０℃以上でないと、高い担持率を得ることができないが、２−プロパノールを用いた場合、８０℃未満の温度でも、十分に高い担持率を得ることができ、最終的に得られる触媒の活性面積は高く、かつメタノール酸化活性も高い。すなわち２−プロパノールを用いた場合のみ、特異的に高い触媒活性が得られる。
【００２８】
また、記白金化合物及びルテニウム化合物の使用量は、白金金属：ルテニウム金属としてそのモル比が２：８〜９：１、特に５：５〜８：２であることが好ましい。白金化合物量が少なすぎると、メタノールのＣ−Ｈ解離反応が進まないため、メタノール酸化電流値が小さくなり、多すぎると、メタノールの反応中間生成物であるＣＯの酸化反応が起こりにくく、低電位（０．４Ｖ（ｖｓ  ＲＨＥ）以下の電位）におけるメタノール酸化活性が小さくなる。ルテニウム化合物量が少なすぎると、白金が多い場合と同様、低電位におけるメタノール酸化活性が低く、多すぎると、白金が少ない場合と同様、メタノール酸化電流値が小さくなる。
【００２９】
また、上記金属微粒子核を担持したカーボン担体の量は、溶液中に０．０１〜２質量％、特に０．１〜１質量％で分散させて用いることが好ましい。その量が少なすぎると、得られる触媒の量が少なくなり、多すぎると、カーボンの分散性が悪くなり、金属粒子の凝集や粗大粒子の生成等が生じる。なお、ここではＰｔＲｕを成長させる場合を例示したが、ＰｔＲｕ以外の上述した金属を生成させる場合は、金属化合物を適宜変更して生成させることができる。
【００３０】
このようにして得られた燃料電池用電極触媒は、特にダイレクトメタノール型燃料電池のアノード電極触媒として好適に用いられる。
【実施例】
【００３１】
以下、実施例と比較例を示し、本発明を具体的に説明するが、本発明は下記の実施例に制限されるものではない。
【００３２】
［実施例１］
カーボン担体（ケッチェンブラックＥＣ３００Ｊ（ライオン（株）製））１ｇを含有する５００ｍｌの水分散液に、０．１ｇの白金を含む塩化白金酸を添加し、更にエチレングリコールを５００ｇ及びＮａＯＨを５０ｍｍｏｌ添加した。この混合液を８０℃で１６時間加熱攪拌処理した。濾過、洗浄後、８０℃で１６時間乾燥し、Ｐｔ核を担持したカーボンを得た。得られたＰｔ核を担持したカーボンをＴＥＭ観察した結果、粒径約０．５ｎｍの微粒子が担体上に均一に分散している様子を確認できた。
【００３３】
上記Ｐｔ核を担持したカーボン０．５ｇを、更にジニトロジアミン白金（ＩＩ）１．１ｇ、塩化ルテニウム酸（Ｈ2ＲｕＣｌ6）０．５ｇ、２−プロパノール１００ｇを含有する溶液６００ｇ中に投入し、６０℃で８時間還流し、ＰｔＲｕの担持率６８質量％の触媒１．４ｇを得た。ＴＥＭ観察した結果、平均粒径は２．４ｎｍであり、カーボン上に均一に分散していた。
【００３４】
活性表面積の評価は、ＣＯストリッピング法により行った。触媒を水に超音波分散した後、グラッシーカーボン電極上に滴下し、乾燥後、５％Ｎａｆｉｏｎ溶液（ＤｕＰｏｎｔ製）を滴下して評価用の電極を作製した。電極をポテンショスタット（北斗電工製ＨＺ５０００）に取り付け、０．５ｍｏｌ／Ｌ  Ｈ2ＳＯ4の入った電解セルに浸漬した。電解セルの雰囲気をＡｒで置換後、触媒を−０．１８Ｖ（ｖｓ  ＲＨＥ）に保持し、ＣＯガスを２０ｍｉｎバブリングさせることでＣＯ吸着を行った。同電位に保持した状態で、Ａｒガスで２０ｍｉｎバブリングさせ、余剰のＣＯガスを排出した。その後、スイープレンジ−０．１８〜０．５Ｖ（ｖｓ  ＲＨＥ）、スイープ速度１０ｍＶ／ｓで電位操作し、ＣＯストリッピングボルタムグラムを測定し、ＣＯが脱離した後に再度電位走査し、その面積差をＣＯ酸化電流とし、ＣＯ酸化のクーロン電荷を４．２Ｃ／ｍ2と仮定して、ＰｔＲｕの活性表面積を算出した。
【００３５】
メタノール酸化活性の評価は、電解液を０．５ｍｏｌ／Ｌ  Ｈ2ＳＯ4＋１ｍｏｌ／Ｌ  ＣＨ3ＯＨとし、スイープレンジ−０．１８〜０．５Ｖ（ｖｓ  ＲＨＥ）、スイープ速度１ｍＶ／ｓで酸化電流を評価した。活性面積評価及びメタノール酸化活性は全て２５℃で行った。
【００３６】
［実施例２］
実施例１と同様の手順で作製したＰｔ核を担持したカーボン０．５ｇを、ジニトロジアミン白金（ＩＩ）１．１ｇ、塩化ルテニウム酸（Ｈ2ＲｕＣｌ6）０．５ｇ、２−プロパノール１００ｇを含有する溶液６００ｇ中に投入し、８０℃で８時間還流し、ＰｔＲｕの担持率６８質量％の触媒１．４ｇを得た。ＴＥＭ観察した結果、平均粒径は２．８ｎｍであり、カーボン上に均一に分散していた。活性表面積の評価は、実施例１と同様の方法で行った。
【００３７】
［比較例１］
実施例１と同様の手順で作製したＰｔ核を担持したカーボン０．５ｇを、ジニトロジアミン白金（ＩＩ）１．１ｇ、塩化ルテニウム酸（Ｈ2ＲｕＣｌ6）０．５ｇ、還元剤としてメタノール１００ｇを含有する溶液６００ｇ中に投入し、６０℃で８時間還流した。ＰｔＲｕの担持率は４５質量％であり、また、ろ液が着色しており、反応は十分進行していなかった。ＴＥＭ観察した結果、平均粒径は２．４ｎｍであり、カーボン上に均一に分散していた。活性表面積の評価は、実施例１と同様の方法で行った。
【００３８】
［比較例２］
実施例１と同様の手順で作製したＰｔ核を担持したカーボン０．５ｇを、ジニトロジアミン白金（ＩＩ）１．１ｇ、塩化ルテニウム酸（Ｈ2ＲｕＣｌ6）０．５ｇ、還元剤としてメタノール１００ｇを含有する溶液６００ｇ中に投入し、８０℃で８時間還流した。ＰｔＲｕの担持率は６８質量％であり、この場合、実施例１、２と同様、ろ液は無色透明であった。ＴＥＭ観察した結果、平均粒径は３．０ｎｍであり、カーボン上に均一に分散していた。活性表面積の評価は、実施例１と同様の方法で行った。
【００３９】
［比較例３］
実施例１と同様の手順で作製したＰｔ核を担持したカーボン０．５ｇを、ジニトロジアミン白金（ＩＩ）１．１ｇ、塩化ルテニウム酸（Ｈ2ＲｕＣｌ6）０．５ｇ、還元剤として１−プロパノール１００ｇを含有する溶液６００ｇ中に投入し、６０℃で８時間還流した。ＰｔＲｕの担持率は４０質量％であり、反応は十分進行していなかった。ＴＥＭ観察した結果、平均粒径は２．４ｎｍであり、カーボン上に均一に分散していた。活性表面積の評価は、実施例１と同様の方法で行った。
【００４０】
［比較例４］
実施例１と同様の手順で作製したＰｔ核を担持したカーボン０．５ｇを、ジニトロジアミン白金（ＩＩ）１．１ｇ、塩化ルテニウム酸（Ｈ2ＲｕＣｌ6）０．５ｇ、還元剤として１−プロパノール１００ｇを含有する溶液６００ｇ中に投入し、８０℃で８時間還流した。ＰｔＲｕの担持率は６８質量％であった。ＴＥＭ観察した結果、平均粒径は３．２ｎｍであり、カーボン上に均一に分散していた。活性表面積の評価は、実施例１と同様の方法で行った。
【００４１】
［比較例５］
実施例１と同様の手順で作製したＰｔ核を担持したカーボン０．５ｇを、ジニトロジアミン白金（ＩＩ）１．１ｇ、塩化ルテニウム酸（Ｈ2ＲｕＣｌ6）０．５ｇ、還元剤として２−ブタノール１００ｇを含有する溶液６００ｇ中に投入し、６０℃で８時間還流した。ＰｔＲｕの担持率は２５質量％であり、反応は十分進行していなかった。ＴＥＭ観察した結果、平均粒径は２．２ｎｍであり、カーボン上に均一に分散していた。活性表面積の評価は、実施例１と同様の方法で行った。
【００４２】
［比較例６］
実施例１と同様の手順で作製したＰｔ核を担持したカーボン０．５ｇを、ジニトロジアミン白金（ＩＩ）１．１ｇ、塩化ルテニウム酸（Ｈ2ＲｕＣｌ6）０．５ｇ、還元剤として２−ブタノール１００ｇを含有する溶液６００ｇ中に投入し、８０℃で８時間還流した。ＰｔＲｕの担持率は６８質量％であった。ＴＥＭ観察した結果、平均粒径は３．５ｎｍであり、カーボン上に均一に分散していた。活性表面積の評価は、実施例１と同様の方法で行った。
【００４３】
実施例１，２及び比較例１〜６の触媒について、使用した還元剤、並びにＰｔＲｕ成長温度に対する平均粒径、担持率、活性表面積及び０．４Ｖ，０．５Ｖ（ｖｓ  ＲＨＥ）メタノール酸化質量活性の評価結果を表１に示す。
【００４４】
【表１】
0005126512.tif 000002
【００４５】
実施例１，２の２−プロパノールを還元剤に用いて作製した触媒は、比較例１〜６に示す他のアルコールを用いて作製した触媒に比べＰｔＲｕ質量あたりのメタノール酸化活性が著しく高かった。また、ＰｔＲｕ成長温度が６０℃で作製した触媒と、８０℃で作製した触媒とを比較すると、比較例１〜６で用いた還元剤では、６０℃における担持率が低くＰｔＲｕの成長が十分進行しないのに対し、実施例１，２に示す２−プロパノールを還元剤に用いた場合には、６０℃程度の低い温度でも十分反応が進行していることがわかる。以上より、特に６０〜８０℃の温度で成長させると、高活性化に対し高い効果があり、この温度で担持率が高く、かつメタノール酸化活性の高い触媒を得るには、ＰｔＲｕ成長時の還元剤として２−プロパノールを用いることが有効であることがわかった。